(57)【特許請求の範囲】
【請求項１】
内面上に互いに平行に形成されたアルミニウムからなる多数の信号配線と、前記信号配線の上に当該信号配線とは層間絶縁層を介して交差し、かつ互いに平行に形成された多数の走査配線とを有し、前記信号配線と前記走査配線の前記交差部の近傍に形成されて二次元マトリクス状に配置された多数の電子放出部からなる薄膜電子源アレイを画像表示領域に含む一方の基板と、
前記一方の基板の内面に対向して設置され、その対向内面に前記薄膜電子源アレイから放出される電子による励起で発光する複数の蛍光体からなる蛍光面を備えた他方の基板とを有し、
前記薄膜電子源は、前記信号配線を下部電極とし、前記信号配線の表面を陽極酸化して形成された陽極酸化膜からなる電子加速層と、前記電子加速層を覆って積層されて電子放出電極を構成する上部電極とからなり、
前記電子加速層を構成する前記陽極酸化膜は、含水アルミナ成分と無水アルミナ成分を膜中に有し、
前記含水アルミナ成分と無水アルミナ成分の合計に対する前記含水アルミナ成分の比が０．２５〜０．４２の範囲にあることを特徴とする画像表示装置。
【請求項２】
請求項１において、
前記薄膜電子源の前記電子放出電極を構成する上部電極は、前記走査配線の上層に前記画像表示領域の全面を覆うごとく成膜された当該走査配線と電気的に接続された導電性薄膜が、隣接する走査配線の間で電気的に分離されたものであることを特徴とする画像表示装置。
【請求項３】
請求項１において、
前記薄膜電子源は、前記走査配線の前記幅方向の片側に寄った部分に配置されていることを特徴とする画像表示装置。
【請求項４】
請求項２又は３において、
前記薄膜電子源は、前記信号配線と前記走査配線を絶縁する層間絶縁層の開口部に配置された前記電子加速層を構成する前記陽極酸化膜の上に前記導電性薄膜を前記電子放出電極として構成されていることを特徴とする画像表示装置。
【請求項５】
請求項１において、
前記走査配線の前記幅方向で前記電子放出部とは反対側に寄った部分に、前記一方の基板と前記他方の基板の間隔を規制するスペーサが配置されていることを特徴とする画像表示装置。
【請求項６】
請求項１において、
前記走査配線は純アルミニウム、アルミニウム合金、クロム、又はこれらの少なくとも２層を含む積層構造からなり、前記上部電極が貴金属の単層又は２以上の貴金属の積層であることを特徴とする画像表示装置。
【請求項７】
請求項６において、
前記アルミニウム合金が、アルミニウムとネオジムの合金であることを特徴とする画像表示装置。
【請求項８】
請求項６又は７において、
前記貴金属が、イリジューム、白金、金の何れかであることを特徴とする画像表示装置。
【発明の詳細な説明】
【技術分野】
【０００１】
本発明は、画像表示装置に関し、特に薄膜型電子源アレイを用いた自発光型のフラット・パネル・ディスプレイとも称する画像表示装置に好適なものである。
【背景技術】
【０００２】
薄膜型電子源とは、上部電極―電子加速層―下部電極の３種の薄膜を積層した構造を基本とし、上部電極と下部電極の間に電圧を印加することで上部電極の表面から真空中に電子を放出させるものである。
【０００３】
薄膜型電子源には、金属―絶縁体―金属を積層したＭＩＭ（Ｍｅｔａｌ-Ｉｎｓｕｌａｔｏｒ-Ｍｅｔａｌ）型、金属―絶縁体―半導体を積層したＭＩＳ（Ｍｅｔａｌ-Ｉｎｓｕｌａｔｏｒ-Ｓｅｍｉｃｏｎｄｕｃｔｏｒ）型、金属―絶縁体―半導体−金属型等の薄膜型電子源などがある。
【０００４】
ＭＩＭ型については、例えば特許文献１、特許文献２、特許文献３などに、金属―絶縁体―半導体型についてはＭＯＳ型が非特許文献１に、金属―絶縁体―半導体−金属型ではＨＥＥＤ型が非特許文献２などに、ＥＬ型は非特許文献３などに、ポーラスシリコン型については非特許文献４などに記載がある。
【特許文献１】特開平７−６５７１０号公報
【非特許文献１】Ｋ．Ｙｏｋｏｏ，ｅｔ  ａｌ，“Ｅｍｉｓｓｉｏｎ  Ｃｈａｒａｃｔｅｒｉｓｔｉｃｓ  ｏｆ  ｍｅｔａｌ-ｏｘｉｄｅ-ｓｅｍｉｃｏｎｄｕｃｔｏｒ  ｅｌｅｃｔｒｏｎ  ｔｕｎｎｅｌｉｎｇ  ｃａｔｈｏｄｅ，”Ｊ．Ｖａｃ．Ｓｃｉ．Ｔｅｃｈｎｏｌ．，Ｂ１１(２)，ｐｐ．４２９−４３２（１９９３）
【非特許文献２】Ｎ．Ｎｅｇｉｓｈｉ，ｅｔ  ａｌ，“Ｈｉｇｈ  Ｅｆｆｉｃｉｅｎｃｙ  Ｅｌｅｃｔｒｏｎ-Ｅｍｉｓｓｉｏｎ  ｉｎ  Ｐｔ/ＳｉＯｘ/Ｓｉ/Ａｌ  Ｓｔｒｕｃｔｕｒｅ，”Ｊｐｎ．Ｊ．Ａｐｐｌ．Ｐｈｙｓ．ｖｏｌ．３６，Ｐａｒｔ  ２，Ｎｏ．７Ｂ，ｐｐ．Ｌ９３９−Ｌ９４１（１９９７）
【非特許文献３】岡本信治，「EL薄膜からの電子放出−薄膜冷陰極−」，応用物理，第６３巻，第６号，５９２頁乃至５９５頁（１９９４年）
【非特許文献４】越田信義，「ポーラスシリコンの発光 −間接・直接遷移の枠を超えて−」，応用物理，第６６巻，第５号，４３７頁乃至４４３頁（１９９７年）
【発明の開示】
【発明が解決しようとする課題】
【０００５】
このような電子源を複数の行（例えば水平方向）と複数の列（例えば垂直方向）に並べてマトリクスを形成し、各電子源対応に配列した多数の蛍光体を真空中に配置して画像表示装置を構成することができる。ＭＩＭ型電子源では、その電子加速層に用いる薄膜を信号配線である下部電極を構成するアルミニウムを電解液中で処理する陽極酸化法で形成した膜（陽極酸化膜:ＡＯ膜）を用いる。この陽極酸化膜には、必然的に電解液からの水分が取り込まれる。陽極酸化膜の中の水分は、ダイオードであるＭＩＭ型電子源のダイオード特性の劣化原因となる。ダイオード特性の劣化は画像表示装置の長期信頼性を低下させるため、陽極酸化膜の中の水分を適正に制御することが要求される。
【０００６】
本発明の目的は、薄膜電子源を構成する陽極酸化膜のダイオード特性の劣化を抑制して高信頼性の画像表示装置を提供することにある。
【課題を解決するための手段】
【０００７】
上記の目的を達成するため、本発明は、ＭＩＭ型電子源に代表される薄膜型電子源の電子加速層を構成する陽極酸化膜中の水分を適正に制御して高信頼性を実現した画像表示装置を提供することにある。
【発明を実施するための最良の形態】
【０００８】
以下、本発明の最良の実施形態について、実施例の図面を参照して詳細に説明する。ここではＭＩＭ型電子源を用いた画像表示装置を例として説明する。しかし、本発明は、ＭＩＭ型電子源に限るものではなく、陽極酸化膜を有する薄膜型電子源を用いた画像表示装置にも同様に適用できる。とりわけ薄い電子放出電極を用い、素子電流の一部のみ真空中に放出するホットエレクトロン型や、表面伝導型電子源にも有効である。
【実施例１】
【０００９】
図１は、本発明による画像表示装置の実施例１を説明する模式図である。なお、図１では、主として電子源を有するガラスを好適とする一方の基板（陰極基板、あるいは背面基板とも言う）１０の平面を示すが、一部に蛍光体を形成した同じくガラスを好適とする他方の基板（蛍光体基板、表示側基板、前面基板、あるいはカラーフィルタ基板とも言う）には、その内面に有するブラックマトリクス１２０と３色（赤:Ｒ、緑:Ｇ、青:Ｂ）の蛍光体１１１、１１２、１１３のみを部分的に示してある。
【００１０】
背面基板１０には、信号線駆動回路５０に接続する信号配線（データ線）を構成する下部電極１１、走査配線駆動回路６０に接続して信号線と交差（ここでは直交）配置された走査配線２７、その他の後述する機能膜等が形成されている。なお、陰極（薄膜電子源、電子放出部）は、走査配線の幅内に配置され、絶縁層（所謂フィールド絶縁層）１４を介して下部電極１１に積層する上部電極１３（図１には図示せず、後述）で形成され、絶縁層１４の薄層部分で形成される電子加速層（トンネル絶縁層とも称する）１２の部分から上部電極１３を抜けて電子が放出される。
【００１１】
図２は、ＭＩＭ型電子源の原理説明図である。ＭＩＭ型電子源の動作は以下のとおりである。すなわち、上部電極１３と下部電極１１との間に電子加速層（トンネル絶縁層）１２を介在させた構造を有し、上部電極１３と下部電極１１との間に駆動電圧Ｖｄを印加して、トンネル絶縁層１２内の電界を１〜１０ＭＶ／ｃｍ程度にすることで、下部電極１１中のフェルミ準位近傍の電子はトンネル現象により障壁を透過し、電子加速層である絶縁層１２の伝導帯へ注入されホットエレクトロンとなり、上部電極１３の伝導帯へ流入する。これらのホットエレクトロンのうち、上部電極１３の仕事関数φ以上のエネルギーをもって上部電極１３表面に達したものが真空中に放出される。ＭＩＭ型電子源として、典型的にはＡｕ−Ａｌ2Ｏ3−Ａｌ構造が知られている。所謂電子の放出面となる上部電極１３は、Ａｕ（金）、Ｐｔ（白金）、Ａｇ（銀）等の貴金属の単層、又は２層以上の貴金属層を含む積層構造として形成される。一方、下部電極１１はＡｌ（アルミニウム）又はこれを含む合金の層として形成されるが、その陽極酸化により、その表面にＡｌ2Ｏ3（アルミナ）のような酸化膜が形成できる金属材料の層（例えば、Ｔａ（タンタル）やこれを含む合金）で形成してもよい。
【００１２】
図１において、図示しない前面基板の内面には、表示画像のコントラストを上げるための遮光層すなわちブラックマトリクス１２０、赤（Ｒ）色蛍光体１１１、緑色（Ｇ）蛍光体１１２と青色（Ｂ）蛍光体１１３とからなる。蛍光体としては、例えば、赤色にＹ2Ｏ2Ｓ:Ｅｕ(ｐ２２−Ｒ)、緑色にＺｎＳ:Ｃｕ、Ａｌ(ｐ２２−ｇ)、青色にＺｎＳ:Ａｇ、Ｃｌ(ｐ２２−Ｂ)を用いることができる。背面基板１０と表示側基板とはスペーサ３０で所定の間隔で保持され、表示領域の外周に封止枠（図示せず）を介在させて内部が真空封止される。
【００１３】
スペーサ４０は、背面基板１０の走査配線２７の幅方向片側（図１の下側）に寄って配置されている電子放出部とは信号配線１１の延在方向反対側（図１の上側）に寄って配置され、前面基板のブラックマトリクス１２０の下に隠れるように配置する。信号配線すなわち下部電極１１は信号線駆動回路５０へ接続し、走査電極配線である走査電極２７は走査線駆動回路６０に接続する。薄膜電子源のアレイは、薄い上部電極を用いるため、画像表示装置に適用するためには、給電線となる上部バス電極を設ける。
【００１４】
次に、本発明の画像表示装置を構成する背面基板１０の詳細を図３〜図１１の製造プロセスを参照して説明する。なお、図３〜図１１には、フルカラー１画素（１ピクセル:赤、緑、青の副画素:サブピクセルで構成される）の平面図と、この平面図のＡ−Ａ’断面およびＢ−Ｂ’断面を示す。先ず、図３に示したように、ガラス等の絶縁性の背面基板１０上に下部電極（信号配線）１１用の金属膜１１Ｐを成膜する。金属膜１１Ｐの材料としてアルミニウム（Ａｌ）又はアルミニウム合金（例えば、アルミニウムとネオジムＮｄの合金:Ａｌ―Ｎｄ）を用いる。Ａｌを用いるのは、陽極酸化により良質の絶縁膜を形成できるからである。ここでは、Ｎｄを２原子量％ドープしたＡｌ−Ｎｄ合金を用いた。成膜には、例えば、スパッタリング法を用いる。膜厚は３００ｎｍとした。
【００１５】
金属膜１１Ｐの成膜後はパターニング工程、エッチング工程によりストライプ形状の下部電極１１を形成する(図４)。下部電極１１の電極幅は画像表示装置のサイズや解像度により異なるが、そのサブピクセルのピッチ程度、大体１００〜２００ミクロン（μｍ）程度とする。エッチングは例えば燐酸、酢酸、硝酸の混合水溶液でのウエットエッチングを用いる。この電極は幅の広い簡易なストライプ構造のため、レジストのパターニングは安価なプロキシミティ露光や、印刷法などで行うことができる。
【００１６】
次に、電子放出部を制限し、下部電極１１のエッジへの電界集中を防止する保護絶縁層（フィールド絶縁層）１４と、トンネル絶縁層１２を形成する。まず、図５に示した下部電極１１上の電子放出部となる部分をレジスト膜２５でマスクし、その他の部分を選択的に厚く陽極酸化（化成処理）して保護絶縁層１４とする。化成電圧を１００Ｖとすれば、厚さ約１３６ｎｍの保護絶縁層１４が形成される。その後、レジスト膜２５を除去して残りの下部電極１１の表面を陽極酸化する。例えば、化成電圧を６Ｖとすれば、下部電極１１上に厚さ約１０ｎｍの絶縁層（電子加速層）１２が形成される（図６）。
【００１７】
そして、化成処理中に電解液から取り込まれた水分を脱離させるために熱処理を施す。本実施例では、大気中、真空中、窒素中のそれぞれの雰囲気で熱処理（アニール処理）を行なっている。
次に、上部電極１３への給電線となる上部バス電極膜（走査配線）が、第１の金属層２６と第２の金属膜２７とが積層された積層構造で形成される。この給電線（走査配線）の平面形状は、例えば、参照番号２７が付された走査電極配線で前述されるが、その断面形状は導電材料の単層に限らず、その少なくとも２層を含む積層構造を呈してもよい。本実施例では、信号配線（下部電極を含む）１１及び絶縁層（電子加速層となる領域を含む）１２が形成された絶縁性の基板（背面基板）１０の主面に、上記給電線（上部バス電極）の下地膜となる層間絶縁膜（第２保護絶縁膜）１５と、上述した第１の金属層（狭義の上部バス電極）２６並びに第２の金属膜２７を、この順に例えばスパッタリング法等で成膜する（図７）。層間絶縁膜１５は、例えばシリコン窒化膜を用い、１００ｎｍの膜厚で形成される。この層間絶縁膜１５は、信号配線（下部電極を含む）１１の陽極酸化で形成された保護絶縁層１４にピンホールがあった場合、その欠陥を埋め、下部電極１１と上部バス電極２６間の電気的な絶縁を保つ役割を果たす。
【００１８】
本実施例では、第１の金属層（上部バス電極）２６の材料としてクロム（Ｃｒ）が、第２の金属膜２７の材料としてアルミニウム−ネオジム（Ａｌ−Ｎｄ）合金が、夫々用いられる。第１の金属層（上部バス電極）２６の材料としてクロム（Ｃｒ）の他に、モリブデン（Ｍｏ）、タングステン（Ｗ）、チタン（Ｔｉ）、ニオブ（Ｎｂ）などを、第２の金属膜２７の材料としてアルミニウム‐ネオジム（Ａｌ−Ｎｄ）合金の他にアルミニウム（Ａｌ）…例えば純アルミニウム…、銅（Ｃｕ）、クロム、クロム合金などを用いることができる。第１の金属層（上部バス電極）２６の膜厚は１０ｎｍであり、第２の金属膜２７は第１の金属層より厚く形成され、その膜厚は例えば数ミクロンである。第２の金属膜２７の材料としてのアルミニウム合金は、上述したアルミニウム−ネオジム合金以外の材料でもよい。換言すれば、上記給電線（走査配線）は、純アルミニウム、アルミニウム合金（例えば、アルミニウムを５０％超含む）、クロム、及びモリブデン等の高融点金属（Ｒｅｆｒａｃｔｏｒｙ  Ｍｅｔａｌ）のいずれからなる層を含み、又はこれらの少なくとも２層を含む積層構造から成る。
【００１９】
続いて、ホトエッチング工程により、上部バス電極２６と第２の金属膜２７を下部電極１１とは直交するように加工して形成する。このウエットエッチングのエッチャントは、上部バス電極２６にクロムを用いた場合は、硝酸アンモニウムセリウム水溶液など、アルミニウム‐ネオジム（Ａｌ−Ｎｄ）を用いた場合の第２の金属膜２７は燐酸、酢酸、硝酸の混合水溶液を用いる（図８、図９）。
【００２０】
続いて、走査電極２１の開口部分のＳｉＮからなる層間絶縁膜１５を加工し、電子加速総１２が露出した電子放出部を開口する。この電子放出部はピクセル内の１本の下部電極１１と、下部電極１１と直交する２本の走査電極に挟まれた空間の交差部の一部に形成する。このエッチングは、例えばＣＦ4やＳＦ6を主成分とするエッチング剤を用いたドライエッチングによって行うことができる（図１０）。
【００２１】
次に、上部電極用の導電性薄膜１３Ｐの成膜を行う。この成膜法は、例えばスパッタ成膜を用いる。導電性薄膜１３Ｐとしては、例えばイリジューム（Ｉｒ）、白金（Ｐｔ）、金（Ａｕ）の積層膜を用い、膜厚は数ｎｍであり、例えば５ｎｍとした。導電性薄膜１３Ｐは、上部バス電極２６の隣接走査線側のエッチングバックで形成した第２の金属膜２７の庇で自己整合的に分離されて上部電極１３となる。分離された部分を図１０のＢ−Ｂ’断面に矢印Ｃで示す。上部電極１３は、上部バス電極２６のクロム膜および第２の金属膜２７のＡｌ−Ｎｄ膜と接して給電される。
【００２２】
こうして製作した背面基板にスペーサを介して前面基板を貼り合わせて画像表示装置（表示パネル）を構成する。
【００２３】
図１２は、前面基板の製作方法を説明する図である。ガラスを好適とする絶縁性基板１１０に表示画像のコントラストを上げるためのブラックマトリクス１２０を形成する。ブラックマトリクス１２０は、ポリビニルアルコール（ＰＶＡ）と重クロム酸ナトリウムとを混合した溶液を絶縁性基板１１０に塗布する。そして、マスクを用いてブラックマトリクスとして残す部分以外に紫外線を照射して感光させる。未感光部分のＰＶＡを除去し、そこに黒鉛粉末を溶かしたブラックマトリクス溶液を塗布・乾燥して皮膜とする。ＰＶＡ上のブラックマトリクスの皮膜と共に該ＰＶＡをリフトオフすることにより形成する。
【００２４】
次に、３色の蛍光体を形成する。先ず、赤色蛍光体粒子にＰＶＡと重クロム酸ナトリウムとを混合した水溶液を絶縁性基板１１０に塗布し、乾燥する。赤色蛍光体を形成する部分に紫外線を照射して感光させた後、未感光部分を流水で除去する。こうして、赤色蛍光体１１１をパターン形成する。同様にして、緑色蛍光体１１２、青色蛍光体１１３を形成する。ここでは、蛍光体のパターンは図１２に示したようなストライプ状とする。蛍光体としては、例えば、赤色にＹ2Ｏ2Ｓ:Ｅｕ（Ｐ２２−Ｒ）、緑色にＺｎＳ:Ｃｕ,Ａｌ(Ｐ２２−Ｇ)、青色にＺｎＳ:Ａｇ,Ｃｌ(Ｐ２２−Ｂ)を用いることができる。
【００２５】
次いで、ニトロセルロースなどの膜でフィルミングした後、全体にアルミニウムを例えば７５ｎｍの膜厚に蒸着してメタルバックとする。このメタルバックは加速電極として働く。その後、この絶縁性基板１１０を大気中で４００℃程度に加熱して、フィルミング膜やＰＶＡなどの有機物を加熱分解する。このようにして、前面基板が完成する。
【００２６】
図１３は、前面基板に背面基板を貼り合わせた状態のＡ−Ａ’断面およびＢ−Ｂ’断面の説明図である。前面基板１１０と背面基板１０の間にはスペーサ４０を介させ、周囲に封止枠１１６をフリットガラス１１５で封着し、封じきる。この封着は、フリットガラス１１５中に含まれる有機物のバインダを飛ばすため、およびガス置換などの設備、手間を省いて低コスト化を図るため、大気中で行なうのが望ましい。
【００２７】
前面基板１１０と背面基板１０の間の間隔は１〜５ｍｍ、好ましくは１〜３ｍｍ程度になるように、スペーサ４０の高さを設定する。図１３では、説明のため各走査線（第２の金属膜２７）毎に植立させているが、実際には機械的強度が耐える範囲でスペーサ４０の数を減らし、例えば１ｃｍ置き程度毎に設ける。なお、封着した内部の真空度は１０−７Ｔｏｒｒ程度である。なお、以上の製造工程を図１４にまとめた。
【００２８】
封着した内部を、封入したゲッター材を活性化することにより真空度を維持する。バリウム（Ｂａ）を主成分とする蒸発型のゲッター材の場合、高周波誘導加熱でゲッター材の膜を形成する方法を採用できる。また、ジルコニウム（Ｚｒ）を主成分とする非蒸発型のゲッター材を用いることもできる。
【００２９】
本実施例では、前面基板１１０と背面基板１０の間の間隔は１〜３ｍｍとしており、メタルバックに印加する加速電圧は３〜６ｋＶとすることができる。これにより、蛍光体に陰極線管用の蛍光体を使用することができる。
【００３０】
図１５は、本発明の実施例で製作した陽極酸化膜について熱脱離分析を行い、膜中水分脱離量の温度依存性を説明する図である。横軸は温度、縦軸はＴＤＳ分析（熱脱離分析）による強度を示す。図１５において、加熱温度５０℃〜２００℃の範囲で多量の水分が脱離し、さらに２００℃以上の高温でも水分が脱離していることが示されている。
図１６は、アルミニウムの陽極酸化膜中に含有される水分量の定量化のためのＸＰＳ分析（Ｘ線光電子分光分析）を行なった結果の一例を説明する図である。横軸は原子間の結合エネルギー（ｅＶ）、縦軸はＸＰＳ強度（任意単位）である。縦軸に示すＸＰＳ強度（光電子測定値）は、アルミニウムの陽極酸化膜（Ａｌ2Ｏ3：アルミナ）における原子の電子状態（当該原子の結合状態に依存）で特定される横軸の値（結合エネルギー）を中心に正規分布したピークを示す。このピークが近接した２つの結合エネルギーの夫々に生じるとき、これらのピークは重ね合わされて、当該２つの結合エネルギーを跨ぐ正規分布しないピークになる。図１６では、アニール温度を１００℃とした。陽極酸化処理直後のアルミナ膜について酸素周囲（Ｏ１sピーク）の結合状態について評価したものである。アルミナは、含水アルミナ成分と無水アルミナ成分からなり、アルミナのＸＰＳ強度を実線で示され、含水アルミナ成分は点線、無水アルミナ成分は破線で示される。ＸＰＳ分析による結合エネルギーのシフトから、含水アルミナ成分と無水アルミナ成分とを分離し、積分強度比を算出して評価する。この積分強度は、上記正規分布したピークの面積に対応する値を示す。
【００３１】
図１７は、図１６の分析による評価で求めたアルミナ膜中の含水アルミナ比（含水アルミナ/（含水アルミナ＋無水アルミナ））をアニールプロセス条件（陽極酸化膜のアニール温度）ごとに算出した結果を説明する図である。図１７には、アニール温度の増加に伴い含水アルミナ比が減少することが示される。
【００３２】
図１８は、アニールプロセス条件ごとに製作したＭＩＭのダイオードの時間に対する劣化特性を計測した結果を示す図である。ＭＩＭダイオードの電流量は画像表示装置の輝度に比例するため、ダイオード特性の劣化量（率）が少ないほど、良好な特性を示す。通常、画像表示装置に適用する場合、少なくとも数万時間の動作でも輝度がある一定以上保たれることが要求される。本実施例における信頼性の指針として、２０，０００時間動作させた場合に、初期ダイオード電流が少なくとも８０％は維持されていることを便宜的に定義する。この条件には、１５０℃以上４５０℃までの温度でのアニール処理によるものが該当する。
【００３３】
図１９は、図１８の結果に基づいて見積もったダイオード稼働率と図１７の結果に基づいて算出したアルミナ膜中の含水アルミナ比の相関を示した図である。ダイオード稼働率は、（任意の時間動作後のダイオード電流）/（初期ダイオード電流）で表される。なお、本実施例でのダイオード稼働率の算出には、２０，０００時間動作させた際のダイオード電流を用いている。図１９から、アルミナ膜（陽極酸化膜）中の含水アルミナの比率が０．２５〜０．４２においてダイオード変動率は８０％を越え、高信頼性の画像表示装置が得られることが示される。
【図面の簡単な説明】
【００３４】
【図１】本発明による画像表示装置の実施例１を説明する模式図である。
【図２】ＭＩＭ型電子源の原理説明図である。
【図３】本発明の薄膜型電子源の製造工程を示す図である。
【図４】本発明の薄膜型電子源の製造工程を示す図３に続く図である。
【図５】本発明の薄膜型電子源の製造工程を示す図４に続く図である。
【図６】本発明の薄膜型電子源の製造工程を示す図５に続く図である。
【図７】本発明の薄膜型電子源の製造工程を示す図６に続く図である。
【図８】本発明の薄膜型電子源の製造工程を示す図７に続く図である。
【図９】本発明の薄膜型電子源の製造工程を示す図８に続く図である。
【図１０】本発明の薄膜型電子源の製造工程を示す図９に続く図である。
【図１１】本発明の薄膜型電子源の製造工程を示す図１０に続く図である。
【図１２】前面基板の製作方法を説明する図である。
【図１３】前面基板に背面基板を貼り合わせた状態のＡ−Ａ’断面およびＢ−Ｂ’断面の説明図である。
【図１４】本発明の画像表示装置の製造工程を説明する図である。
【図１５】本発明の実施例で製作した陽極酸化膜について熱脱離分析を行い、膜中水分脱離量の温度依存性を説明する図である。
【図１６】アルミニウムの陽極酸化膜中に含有される水分量の定量化のためのＸＰＳ分析を行なった結果の一例を説明する図である。
【図１７】図１６の分析による評価で求めたアルミナ膜中の含水アルミナ比をアニールプロセス条件ごとに算出した結果を説明する図である。
【図１８】アニールプロセス条件ごとに製作したＭＩＭのダイオードの時間に対する劣化特性を計測した結果を示す図である。
【図１９】図１８の結果に基づいて見積もったダイオード稼働率と図１７の結果に基づいて算出したアルミナマク中の含水アルミナ比の相関を示した図である。
【符号の説明】
【００３５】
１０・・・背面基板（陰極基板）、１１・・・下部電極、１２・・・絶縁層（電子加速層、トンネル絶縁層）、１３・・・上部電極、１４・・・保護絶縁層（フィールド絶縁層）、１５・・・層間絶縁層、２５・・・レジスト膜、２７・・・走査電極、３０・・・スペーサ、５０・・・信号線駆動回路、６０・・・走査線駆動回路、１１０・・・前面基板（カラーフィルタ基板）、１１１・・・赤色蛍光体、１１２・・・緑色蛍光体、１１３・・・青色蛍光体、１２０・・・ブラックマトリクス。
【図１】
0004644148.tif 000002
【図２】
0004644148.tif 000003
【図３】
0004644148.tif 000004
【図４】
0004644148.tif 000005
【図５】
0004644148.tif 000006
【図６】
0004644148.tif 000007
【図７】
0004644148.tif 000008
【図８】
0004644148.tif 000009
【図９】
0004644148.tif 000010
【図１０】
0004644148.tif 000011
【図１１】
0004644148.tif 000012
【図１２】
0004644148.tif 000013
【図１３】
0004644148.tif 000014
【図１４】
0004644148.tif 000015
【図１５】
0004644148.tif 000016
【図１６】
0004644148.tif 000017
【図１７】
0004644148.tif 000018
【図１８】
0004644148.tif 000019
【図１９】
0004644148.tif 000020